ШПАКЛЕВКА
PUTTY

Изобретение касается составов шпаклевок для выравнивания поверхностей бетонных изделий.
Известна шпаклевка, содержащая, мас.%: цемент (портландцемент) 38,0-45,0; глина (бентонитовая) 26,5-32,5; вода 23,0-29,0; костный клей 2,65-2,95; гидросиликаты кальция 0,19-0,22 [1].
Задача изобретения состоит в повышении прочности сцепления шпаклевки с поверхностью бетона.
Технический результат достигается тем, что шпаклевка, содержащая портландцемент, воду, бентонитовую глину, дополнительно содержит кварцевый песок и лигносульфонат технический модифицированный при следующем соотношении компонентов, мас.%; портландцемент 28,0-32,0; вода 24,0-26,0; бентонитовая глина 1,0-1,5; кварцевый песок 42,85-44,4; лигносульфонат технический модифицированный 0,1-0,15.
В таблице приведены составы шпаклевки.
Таблица
Компоненты
Состав, мас.%
1
2
3
Портландцемент
28,0
30,0
32,0
Вода
26,0
25,0
24,0
Бентонитовая глина
1,5
1,3
1,0
Кварцевый песок
44,4
43,57
42,85
Лигносульфонат технический модифицированный
0,1
0,13
0,15
Прочность сцепления с поверхностью бетона, МПа
2,4-2,6
2,4-2,6
2,4-2,6
Компоненты дозируют в требуемых количествах. Портландцемент (марки 400), измельченную бентонитовую глину (любых месторождений), кварцевый песок (модуль крупности 1-1,3) смешивают, добавляют воду, лигносульфонат технический модифицированный и еще раз тщательно смешивают. Полученной шпаклевкой заполняют раковины и неровности поверхности бетонных изделий.
Источники информации
1. Шпаклевка. // Строительные материалы, оборудование и технологии XXI века. - 2007. - №11. - С.26-27.